ЛИТЕЙНЫЙ СПЛАВ НА ОСНОВЕ НИКЕЛЯ, ОТЛИВКА И СПОСОБ ИЗГОТОВЛЕНИЯ ЛОПАСТНОГО КОЛЕСА РОТАЦИОННОЙ МАШИНЫ

1. Литейный сплав на основе никеля, имеющий состав, в мас.%: 19,0-22,5 хрома, 7,0-9,5 молибдена, 2,75-4,0 ниобия, 1,0-1,7 титана, 0,35-1,0 марганца, 0,2-1,0 кремния, 0-0,03 углерода, 0-0,015 фосфора, 0-0,01 серы, 0-0,35 алюминия, 0-13,25 железа, с остальным количеством из никеля и случайных примесей.
2. Сплав по п.1, содержащий 57-61 мас.% никеля.
3. Сплав по любому из предшествующих пунктов, содержащий по меньшей мере 0,25 мас.% кремния, предпочтительно по меньшей мере 0,50 мас.% кремния.
4. Сплав по любому из предшествующих пунктов, содержащий по меньшей мере 0,40 мас.% марганца, предпочтительно по меньшей мере 0,60 мас.% марганца.
5. Сплав по любому из предшествующих пунктов, содержащий по меньшей мере 0,25 мас.% кремния и по меньшей мере 0,40 мас.%  марганца.
6. Сплав по любому из предшествующих пунктов, содержащий не более 10 мас.% железа, предпочтительно не более 8 мас.% железа.
7. Сплав по любому из предшествующих пунктов, содержащий 4-6 мас.% железа.
8. Сплав по любому из предшествующих пунктов, имеющий 0,2%-ный условный предел текучести по меньшей мере 750 МПа, предпочтительно по меньшей мере 850 МПа, при 20°С.
9. Отливка, отлитая из сплава по любому из предшествующих пунктов.
10. Отливка по п.9, представляющая собой лопастное колесо ротационной машины.
11. Способ изготовления лопастного колеса ротационной машины, включающий стадии, в которых
обеспечивают расплав сплава по любому из пп. 1-8,
вводят расплав в литейную форму для получения отливки,
извлекают отливку из формы после затвердевания расплава,
проводят чистовую отделку отливки для изготовления лопастного колеса.
12. Способ по п.11, в котором затвердевшую отливку подвергают уплотнению приложением давления по меньшей мере в 10 МПа в изостатических условиях.
13. Способ по п.12, в котором отливку подвергают уплотнению горячим изостатическим прессованием при температуре по меньшей мере 700°С.
14. Лопастное колесо ротационной машины, в частности, насоса, изготовленное способом по любому из пп. 11-13.